(57)【特許請求の範囲】
【請求項１】
溶融した亜鉛、アルミニウム、スズ、またはそれらの合金を孔の開いた非金属基板に適用し、溶融した亜鉛、アルミニウム、スズ、またはそれらの合金を該非金属基板の開いた孔内に浸透させ、前記の溶融した亜鉛、アルミニウム、スズ、またはそれらの合金を少なくとも孔の部分的集団の表面上に堆積させて孔の金属化表面が得られている、多孔性金属発泡体であって、
表面上に亜鉛、アルミニウム、スズ、またはそれらの合金を有する該孔の部分的集団が該非金属基板の内部領域よりも外部領域に位置し、かつ、前記多孔性金属発泡体は前記孔が金属化されていない領域を有する、金属発泡体。
【請求項２】
前記の孔が金属化されている層、前記の孔が金属化されていない層、前記の孔が金属化されている層のサンドイッチ構造を有する請求項１に記載の金属発泡体。
【請求項３】
請求項１または２に記載の金属発泡体であって、溶融した亜鉛、アルミニウム、スズ、またはそれらの合金の該適用が、溶射、溶融金属の噴霧、または溶融金属の回転噴霧によって溶融した亜鉛、アルミニウム、スズ、またはそれらの合金の溶滴を適用することによって、１以上の層に実施されていることを特徴とする、金属発泡体。
【請求項４】
溶融した亜鉛、アルミニウム、スズ、またはそれらの合金を孔の開いた非金属基板に溶射し、溶融した亜鉛、アルミニウム、スズ、またはそれらの合金を該非金属基板の開いた孔内に浸透させ、前記の溶融した亜鉛、アルミニウム、スズ、またはそれらの合金を少なくとも孔の部分的集団の表面上に堆積させて孔の金属化表面を得て、その後、さらに溶融した銅または銅と亜鉛の合金を溶射して、前記金属化表面をさらに被覆して得られた金属発泡体。
【請求項５】
請求項４に記載の金属発泡体であって、該非金属基板の全ての孔が表面が金属化された孔である、金属発泡体。
【請求項６】
請求項１〜５のいずれか一項に記載の金属発泡体であって、５ｐｐｉ〜１５０ｐｐｉの孔を有する、金属発泡体。
【請求項７】
請求項１〜６のいずれか一項に記載の金属発泡体であって、前記非金属基板が、多孔性無機または有機材料から選択される、金属発泡体。
【請求項８】
請求項７に記載の金属発泡体であって、前記非金属基板が、ゼオライト、シリカゲル、フリット、セラミック材料、鉱物繊維ウールまたはそれらの組み合わせより成る群から選択される多孔性無機材料である、金属発泡体。
【請求項９】
請求項７に記載の金属発泡体であって、前記非金属基板が、プラスチックより成る孔の開いた発泡材料、孔の開いた天然または合成スポンジ、木毛、織物、繊維製品およびそれらの組み合わせより成る群から選択される多孔性有機材料である、金属発泡体。
【請求項１０】
前記プラスチックが発泡ポリウレタン、ポリエステル、ポリエーテル、および発泡ポリスチレンからなる群より選択される請求項９に記載の金属発泡体。
【請求項１１】
請求項１〜１０のいずれか一項に記載の金属発泡体であって、該溶融した亜鉛、アルミニウム、スズ、またはそれらの合金が、セラミック粒子の添加材を有する、金属発泡体。
【請求項１２】
前記セラミック粒子がタングステンカーバイド、酸化アルミニウム、および炭化ケイ素からなる群より選択される請求項１１に記載の金属発泡体。
【請求項１３】
溶融した亜鉛、アルミニウム、スズ、またはそれらの合金を孔の開いた有機材料基板に溶射し、溶融した亜鉛、アルミニウム、スズ、またはそれらの合金を該非金属基板の開いた孔内に浸透させ、前記の溶融した亜鉛、アルミニウム、スズ、またはそれらの合金を少なくとも孔の部分的集団の表面上に堆積させて孔の金属化表面を得て、その後、さらに溶融した銅または銅と亜鉛の合金を溶射して前記金属化表面をさらに被覆し、その後
該有機材料基板を除去して、得られる金属発泡体。
【請求項１４】
請求項１〜１３のいずれか一項に記載の金属発泡体の製造方法であって、孔の開いた非金属基板を用意し、それを溶融した亜鉛、アルミニウム、スズ、またはそれらの合金の１以上の層で被覆し、溶融した亜鉛、アルミニウム、スズ、またはそれらの合金が孔の開いた非金属基板の開いた孔内に浸透する、方法。
【請求項１５】
請求項１４に記載の方法であって、溶融した亜鉛、アルミニウム、スズ、またはそれらの合金での該被覆が、溶射によって実施される、方法。
【請求項１６】
請求項１５に記載の方法であって、溶融した亜鉛、アルミニウム、スズ、またはそれらの合金の溶滴による該浸透が、基板の孔の大きさ、形状および構造を変えること、溶滴の大きさ、速度および温度を変えること、噴霧距離、噴霧時間、基板と被覆単位との間の作動角度、多層噴霧および／または基板の背面上の陰圧の生成によって促進される、方法。
【請求項１７】
請求項１〜１３のいずれか一項に記載の金属発泡体を含む、エンジン構造、自動車工学、化学工業、医用工学、電気工学のための構造物。
【請求項１８】
請求項１７に記載の構造物であって、絶縁板、被覆、防音、電磁遮へい、振動減衰、崩壊吸収材、フィルター、触媒、電池素子、および半導体からなる群から選択される構造物。
【請求項１９】
請求項１〜１３のいずれか一項に記載の金属発泡体を含む、電着法、気相または液相からの沈着、または粉末塗装による、金属材料でのさらなる被覆のための基板材料。
【請求項２０】
請求項１〜１３のいずれか一項に記載の金属発泡体を含む、高分子または金属鋳造を用いた充填物のためのマトリクス。
【請求項２１】
溶融した亜鉛、アルミニウム、スズ、またはそれらの合金を孔の開いた非金属基板に適用し、溶融した亜鉛、アルミニウム、スズ、またはそれらの合金を該非金属基板の開いた孔内に浸透させ、前記の溶融した亜鉛、アルミニウム、スズ、またはそれらの合金を少なくとも孔の部分的集団の表面上に堆積させて孔の金属化表面が得られている多孔性金属発泡体、および前記多孔性金属発泡体を充填している高分子を含む金属／高分子複合材料。
【発明の詳細な説明】
【技術分野】
【０００１】
本発明は、多孔性金属発泡体、該金属発泡体の製造方法、およびそれらの使用に関する。
【従来技術】
【０００２】
金属発泡体およびそれらの製造方法は知られている。従って、金属発泡体は、粉末から、または核形成剤およびガス中で攪拌することによる融解冶金法によって製造される。
【０００３】
独国特許DE10238284 A1号には多段階法が記載されており、その方法では、伝導性粒子が、その後の電着による被覆のベースである泡構造を有する非伝導性物質（例えば、ＰＵ発泡体）上に被覆され、続いて電着が実施される。孔の開いた泡構造を有するあらゆる材料が基板として使用され得る。基板は骨格となる。
【０００４】
独国特許DE-A-10013378号には、金属を充填した多孔性セラミックスが記載されている。そこでは、孔の表面に金属層を備えるだけではなく、孔の窩洞全体が金属で充填される。
【０００５】
独国特許DE-A-3522287号には、気体または液体の濾過および／または触媒処理のための開孔体およびその製造方法が開示されているが、独国特許DE 10238284号のように、非金属性基板の孔は、表面を金属化する前に、電気導電性層による電着のため調製しなければならず、上述の印刷物によれば金属層は電着によって適用されることが指摘されている。
【０００６】
仏国特許FR-A-2679925号にも、多孔性有機基板の表面の３段階の金属化による多孔性金属構造の製造が開示されている。
【０００７】
先行技術によって知られる金属発泡体は、閉じた孔を有して、金属発泡体の表面部分の全てには接近できないか、または、孔の開いた金属発泡体の場合は、高額の費用でのみ製造することができ、少なくとも２つの金属層を有する。
【０００８】
本発明の目的は、金属発泡体、特に、広範な適用分野で使用することができる、孔の開いた金属発泡体を提供することであり、簡単で安価なそれらの製造方法を提供することである。
【０００９】
この目的は、溶融金属を孔の開いた非金属基板に適用し、溶融金属を該非金属基板の開いた孔内に浸透させて金属発泡体を形成することによって得られる多孔性金属発泡体であって、該溶融金属を少なくとも孔の部分的集団の表面上に堆積させて孔の金属化表面を得る、多孔性金属発泡体によって達成される。特に、金属成分は、少なくとも部分的に、該孔の開いた非金属基板に浸透している。
【００１０】
本発明の多孔性金属発泡体は、少なくとも部分的に金属表面を備えたその管腔内に孔の集団を有する。集団は、部分的にのみ、表面に金属を有する孔、特に該非金属基板の外部領域に位置する孔の、部分的集団の形態で構築されてもよい。従って、このような多孔性金属発泡体は、外部領域に金属化表面を有する孔を有し、一方、内部領域には金属化された孔はない。製造方法によって、金属化された孔表面から非金属化孔表面への突然の転換はないが、金属化表面を完全に備えた孔の存在量は、該多孔性金属発泡体の容積の内部に向かって徐々に減少する。該多孔性金属発泡体および適合した厚さを製造する好適な方法制御を使用する場合、溶融金属に到達可能なほぼ全ての孔は、首尾よく金属化表面を備え得る。
【００１１】
溶融金属の該適用は、例えば、溶射(ｔｈｅｒｍａｌ  ｓｐｒａｙｉｎｇ)、溶融金属の噴霧、例えば溶融金属の回転噴霧によって、溶融金属の溶滴を適用することによって実施され得るが、また、基板を好適な溶融金属中に浸すことによっても実施され得る。本発明によれば、素地金属として、鉄、亜鉛、アルミニウム、銅、ニッケル、金、銀、プラチナ、スズまたはそれらの合金を使用し得る。
【００１２】
また、同一または異なる金属の幾つかの層を適用して、本発明の金属発泡体における金属層の多層構造を得てもよい。特に、亜鉛素地材は、基板および重層する金属層の双方への良好な接着を確実にすることから、該非金属基板上の第一層として好適である。
【００１３】
例えば、本発明の金属発泡体は、孔隙率が５ｐｐｉ〜１５０ｐｐｉ（１インチあたりの孔）であるが、他の範囲を選択してもよい。
【００１４】
孔の開いた非金属基板の孔が形成され、「網(web)」によって囲まれる。基板の表面または網は、例えば、溶射または噴霧、例えば空気噴霧によって、層で覆われる。層の厚さは、金属溶滴の適用法のパラメータによって調節し得る。その結果、噴霧材料より成る発泡体となる。孔の開いた発泡体および閉じた被覆層を有する孔の開いた発泡体の双方を製造し得る。発泡体は、例えば、溶射（鉄、亜鉛、アルミニウム、銅、ニッケル、金、銀、プラチナ、スズまたはそれらの合金）によって加工し得るあらゆる材料より構成されてもよい。しかし、例えば、セラミック粒子（タングステンカーバイド、酸化アルミニウム、炭化ケイ素）を、特に溶射によって適用することも可能である。
【００１５】
基板は、材料を完全に備え得るが、部分領域のみ備えることも可能である。
【００１６】
金属発泡体製造のための本発明の方法は、孔の開いた非金属基板より開始し、この基板は次に溶融金属の溶滴で被覆されるが、ここで溶融金属の溶滴は、少なくとも部分的に、非金属基板の開いた孔内に浸透する。
【００１７】
本発明によれば、溶融金属の適用は、溶射によって、溶融金属の噴霧によって、または溶融金属の回転噴霧によって実施され得る。溶融金属の浸透は、当業者に知られた方策によって促進され得る。これらの方策としては、特に、基板中の孔の大きさ、形状および構造の変化、溶滴の大きさ、速度および温度の変化、噴霧距離、噴霧時間、基板と被覆単位との間の作業角度、多層噴霧、基板背面上の陰圧の生成、またはこのような方策の組み合わせが挙げられる。
【００１８】
本発明の方法において用い得る、孔の開いた非金属基板は、多孔性無機または有機材料から選択してもよい。
【００１９】
使用し得る無機材料は、特に、ゼオライト、シリカゲル、フリット、セラミック材
料、鉱物繊維ウールまたはそれらの組み合わせより成る群から選択されるものである
。
【００２０】
有機材料は、特に、発泡ポリウレタン、ポリエステル、ポリエーテル、発泡ポリスチレン等のプラスチックより成る孔の開いた発泡材料、孔の開いた天然または合成スポンジ、木毛またはそれらの組み合わせより成る群から選択される。
【００２１】
溶滴は、例えば、溶融した鉄、亜鉛、アルミニウム、銅、ニッケル、金、銀、プラチナ、スズまたはそれらの合金より構成されてもよい。
【００２２】
本発明の方法の一つの具体例では、基板は、熱的または化学的に除去することができ、例えば、有機基板の場合、溶融金属の溶滴を供給した後、焼き尽くすことによって除去することができる。本発明の金属発泡体は、２つの主要な表面を備えてもよく、主要な表面の一方または双方は、材料の、孔の閉じた層または孔の閉じていない層を有する。
【００２３】
後者の場合は、サンドイッチ構造である。例えば、基板となるポリウレタン発泡体は、その片側に亜鉛合金の孔の開いた層を備えることが可能であり、ここで亜鉛合金は、基板に完全には浸透しない。他の側は、やはり基板中に完全には広がらない浸透の深さの、亜鉛の層および被覆する銅の層より成る多層構造を備える。ポリウレタン発泡体中の中間領域が未処理のままである場合、亜鉛合金金属発泡体、基板ポリウレタンおよび亜鉛／銅金属発泡体より成る、３成分複合材が得られる。構造により、個々の成分（例えば、基板／亜鉛層／銅層）の、完成したサンドイッチにおける特性を調節し得る。例えば、金属の堅い「殻（シェル）」を有する軟らかいＰＵ発泡体を製造してもよい。従って、例えば、表面に光学設計を同時に施しながら、特定の減衰特性または曲げ強度を調節することが可能になる。
【００２４】
例えば、本発明の金属発泡体は、構造中、特に軽量構造、エンジン構造、自動車工学、化学工業、医用工学、電気工学のための構造中に使用され得、即ち、基本的には、省重量であるが、なお固形であるか補強された材料が重要である、あらゆる分野において使用され得る。従って、本発明の金属発泡体は、例えば、絶縁板、被覆、防音、電磁遮へい用建築成分、振動減衰、崩壊吸収材、フィルター、触媒、電池素子、半導体に、使用してもよい。
【００２５】
また、異なる材料を噴霧することによって多層構造を達成することも可能である。異なる材料を並置した適用も可能である。
【００２６】
発泡体の形状は、代表的には、基板によって定められ、従って、噴霧の前に容易かつ形状に忠実に調製し得る（例えば、板、球、棒、基板材料の立体的に複雑な構造；基板は、コーティングの前に予め成形し、コーティング工程中、この状態を維持してもよい）。
【００２７】
発泡体は、複合材料のコアとして使用してもよく、例えば、金属発泡体は、はんだ物質をはんだ付け温度に過熱し、任意に補強用肋材に挿入することによってはんだ物質に結合した軽量金属のカバープレートより、複合材料として設計され得る。
【００２８】
また本発明は、電着法、気相または液相からの沈着、または粉末塗装による金属材料でのさらなる被覆のための予備材料としての、本発明の金属発泡体の使用に関する。好ましい具体例において、本発明の金属発泡体は、高分子または金属鋳造を用いた充填物のためのマトリクスとして使用される。
【実施例】
【００２９】
実施例１
厚さ２０ｍｍおよびインチ当りの孔１０ｐｐｉのポリウレタン発泡体の形状の基板を、ワイヤーアーク溶射によって亜鉛の層で被覆する。密度０．０６〜０．４５ｇ／ｃｍ3および破砕強度１６〜２２０ｋＰａの孔の開いた金属発泡体を得る。
【００３０】
実施例２
実施例１で製造した金属発泡体は、高分子または金属構造においてマトリックスとして組み込むことができる。
孔の開いた金属発泡体は、液体高分子で充填し、材料と組み合わせて金属／高分子複合材料を得ることができる。これは、例えば、崩壊吸収材として使用し得る。
【００３１】
実施例３
厚さ２０ｍｍおよびインチ当りの孔１０ｐｐｉのポリウレタン発泡体のプレート形状の基板を、ワイヤーアーク溶射によって亜鉛の層で被覆する。密度０．０６〜０．４５ｇ／ｃｍ3および破砕強度１６〜２２０ｋＰａの孔の開いた金属発泡体を得る。真ちゅうまたは銅の第二層を、ワイヤーアーク溶射によって適用し、曲げ強度が高く、良好な吸音特性を有し、真ちゅうまたは銅の構造において、審美的外観を有するプレートを形成する。